놀랍 게 도 , 용해 물 에 첨가제 를 공급 하 는 중 에 용해 물 에서 휘발 되 는 성분 을 매우 높 게 함유 하 는 그러 한 첨가제 는 그러 한 제조 방법 에 사용 될 수 있 고 , 상대 적 으로 순수 한 용해 물 의 생산 , 다른 합금 성분 의 매우 작 은 슬래그 화 와 같 은 야금 적 인 이점 , 개별 용해 물 및 그 로부터 생산 된 물질 의 낮 은 제조 원가 와 같 은 이점 들 을 제공 할 수 있 다는 점 이 밝혀졌 다 . 놀랍 게 도 , 그러 한 제조 방법 은 , 수증기 또는 이산화 탄소 와 같 은 다른 휘발 성 가스 의 막대 한 양 이 발생 하 는 것 과 같이 , 제공 된 첨가제 의 소성 과 관련 해서 발생 하 는 영향 에 도 불구 하 고 , 제어 될 수 있 다는 점 이 밝혀졌 다 . 이 는 첨가제 가 용해 용기 의 상부 영역 으로부터 , 예 를 들 어 슬래그 측 으로부터 제공 될 때 특히 유효 하 다 . 본 발명 에 따른 제조 방법 은 철 이 용해 물 의 기저 금속 , 예 를 들 어 용해 물 의 주요 합금 성분 이 거나 , 용해 물 이 통상 적 으로 철 을 10 - 20 중량 % 이상 함유 하 거나 철 을 함유 한 경우 ( ferrous ) , 또한 통상 적 으로 전이 금속 일 수 있 는 다른 기저 금속 인 경우 에 도 특히 유효 할 수 있 다 . 상기 방법 은 저 , 중 및 고 합금강 을 포함 하 는 강의 생산 에 특히 적합 하 다 . 강 은 바람직 하 게 는 높 은 탄소 함량 , 예 를 들 어 1 . 5 중량 % 이상 , 1 . 75 - 2 중량 % 이상 , 또는 2 . 25 - 2 . 5 중량 % 이상 또는 2 . 75 - 3 중량 % 이상 의 탄소 를 가지 며 , 첨가제 가 첨가 되 는 용해 물 의 탄소 함량 또는 개별 적 인 용해 용기 에서 수행 되 는 바 와 같 은 개별 적 인 강 생산 방법 의 최종 제품 에 따라 달라진다 . 니켈 함유 첨가제 의 추가 를 중지 한 후 에 얻 어 진 용해 물 의 니켈 함량 은 1 . 5 - 1 . 75 중량 % 이상 , 2 - 2 . 75 중량 % 이상 또는 3 - 4 중량 % 이상 , 예 를 들 어 약 5 중량 % 또는 그 이상 일 수 있 다 . 본 발명 에 따른 제조 방법 은 바람직 하 게 는 30 - 35 중량 % 이상 , 40 - 45 중량 % 이상 또는 45 - 50 중량 % 이상 의 크롬 을 함유 할 수 있 는 크롬 - 철 또는 크롬 - 철 - 니켈 사전 합금 ( pre - alloy ) 의 생산 에서 또한 사용 될 수 있 고 , 여기 서 본 발명 에 따른 첨가제 를 추가 하 는 단계 에서 용해 물 의 탄소 함량 또는 최종 생산물 의 탄소 함량 은 2 - 3 중량 % 이상 , 3 . 5 - 4 중량 % 이상 또는 4 . 5 - 5 중량 % 이상 일 수 있 으며 , 용해 물 은 바람직 하 게 는 변환 로 ( converter ) 방법 에서 생산 될 수 있 다 . 탄소 함량 은 대부분 8 - 10 중량 % 이하 이 다 . 본 발명 에 따른 방법 을 통하 여 용해 물 의 탄소 제거 ( decarburization ) 이 대부분 발생 한다 . 그래서 , 본 발명 에 따른 첨가제 의 첨가 는 송풍 노즐 에 의해 수행 되 는 탄소 제거 공정 동안 에 또는 정제 공정 동안 에 또는 정제 직전 또는 직후 에 대부분 행하 여진다 .